먼저 , 상기 실시 예 1 에서 얻 어 진 고 발열 무연탄 을 분쇄 하 여 분말 의 전체 입도 를 평균 6 mm 이하 로 확보 하 였 다 . 또한 , 헤머 크러셔 의 로스 톨 ( Rostol ) 을 조절 하 여 13 mm 이하 ? 1 . 0 mm 의 고 발열 무연탄 분말 을 최대 로 확보 하 였 다 ( 도 5 참조 ) . 얻 어 진 고 발열 무연탄 분말 ( 경동 탄 ) 과 저 발열 무연탄 분말 ( 병탄 ) 을 각각 하 기 표 5 에 기재 된 함량 에 따라 혼련 하 여 성형탄 을 제조 한 다음 , 성형탄 을 연소 시켜 성 형강 도 및 소결 강도 를 얻 었 다 . 그 결과 를 상기 실시 예 3 의 DATA 11 과 비교 하 여 하 기 표 5 에 나타내 었 다 . 이때 물 은 최종 성형탄 의 수분 량 이 7 % 로 고정 되 도록 , 전체 무연탄 분말 의 중량 에 대하 여 약 3 중량 % 의 함량 으로 포함 되 었 으며 , 성형탄 제조 공정 은 상기 실시 예 2 와 동일 한 조건 하 에서 실시 했 다 .